Способ изготовления заготовки из сплава на основе титана для упругих элементов

1. Способ изготовления заготовки из сплава на основе титана, включающий нагрев, выдержку при данной температуре, деформацию, охлаждение и старение, отличающийся тем, что нагрев заготовки проводят до температуры (920-1000)°C, выдерживание при данной температуре 70-140 минут, и затем проводят горячее деформирование при степени деформации (90-95)% и последующее охлаждение в воду, затем проводят холодную деформацию со степенью деформации (23-73)%, затем проводят старение при температуре (390-490)°C в течении 2-8 часов.
2
2
3
2. Способ изготовления заготовки по п. 1, отличающийся тем, что энергоемкость заготовки по параметру τ/G - более 20, а параметру τ/ρG - более 4,7, где τ - наибольшее касательное напряжение, МПа, G - модуль упругости при сдвиге, МПа, ρ - плотность, г/см.
0,2
B
0,2
B
3. Способ изготовления заготовки по п. 1, отличающийся тем, что заготовка имеет предел прочности на кручение не менее 900 МПа, предел прочности на разрыв не менее 1500 МПа, при отношении σ/σ, не менее 0,9, где σ - предел текучести, МПа, σ - пределу прочности, МПа.
4. Способ изготовления заготовки по п. 1, отличающийся тем, что горячее деформирование проводят путем горячего выдавливания.
5. Способ изготовления заготовки по п. 1, отличающийся тем, что, изготовление заготовки проводят из сплава на основе титана при следующем соотношении компонентов, мас. %:
алюминий
1,2-4,5
молибден
3,5-6,5
ванадий
3,0-6,0
железо
≤0,5
углерод
≤0,3
водород
≤0,03
кислород
≤0,3
азот
≤0,15
кремний
≤0,5
цирконий
≤1,0
6. Способ изготовления заготовки по пп. 1 и 5, отличающийся тем, что заготовка имеет при комнатной температуре равномерную, мелкодисперсную микроструктуру с размером глобулей (1-5) мкм мартенситного типа с меньшими субструктурными составляющими на периферии с наличием по границам отдельных зерен глобулярных частиц первичной α-фазы.